(57)【要約】  【課題】  材料に希土類を含むことなく38〜44の比誘電率を有する誘電体セラミックスを安価に作製することができ、誘電特性として、Ｑｆ値が高く、かつ広範囲な温度域における共振周波数の温度係数τｆが小さく、かつ低温域（−40〜25℃）および高温域（25〜85℃）で共振周波数の温度係数τｆの差（Δτｆ）の小さい誘電体セラミックスおよびこれを備える誘電体フィルタを提供する。  【解決手段】  組成式を、αＺｒＯ２・βＴｉＯ２・γＭｇＯ・δＮｂ２Ｏ５と表したとき、モル比α，β，γおよびδが、0.3200≦α≦0.5700，0.2800≦β≦0.5300，0.0101≦γ≦0.0774，0.0199≦δ≦0.1526，α＋β＋γ＋δ＝１および0.5＜γ／δ≦１を満足し、前記組成式の成分100質量％に対して、ＣａをＣａＯ換算で0.01質量％を超え0.3質量％以下含む誘電体セラミックスである。【選択図】  図１
2013006721.tif 000002
【特許請求の範囲】
【請求項１】
組成式を、αＺｒＯ２・βＴｉＯ２・γＭｇＯ・δＮｂ２Ｏ５と表したとき、モル比α，β，γ，δが下記を満足し、前記組成式の成分１００質量％に対して、ＣａをＣａＯ換算で０．０１質量％を超え０．３質量％以下含むことを特徴とする誘電体セラミックス。
０．３２００≦α≦０．５７００
０．２８００≦β≦０．５３００
０．０１０１≦γ≦０．０７７４
０．０１９９≦δ≦０．１５２６
α＋β＋γ＋δ＝１
０．５＜γ／δ≦１
【請求項２】
Ｓｉ，Ａｌ，ＭｎおよびＣｕのうち少なくとも１種の酸化物を含み、該酸化物の含有量が前記組成式の成分１００質量％に対し、それぞれＳｉＯ２，Ａｌ２Ｏ３，ＭｎＯ２およびＣｕＯに換算した値の合計で０．００５質量％以上０．２質量％以下であることを特徴とする請求項１に記載の誘電体セラミックス。
【請求項３】
請求項１または請求項２に記載の誘電体セラミックスと、該誘電体セラミックスと電磁界結合され、外部から電気信号が入力される入力端子と、前記誘電体セラミックスと電磁界結合されて前記誘電体セラミックスの共振周波数と対応した電気信号を選択的に出力する出力端子とを備えることを特徴とする誘電体フィルタ。
【発明の詳細な説明】
【技術分野】
【０００１】
本発明は、携帯電話の中継基地局およびＢＳアンテナで使用される誘電体セラミックスおよびこの誘電体セラミックスを備える誘電体フィルタに関する。
【背景技術】
【０００２】
携帯電話の中継基地局およびＢＳアンテナ等には、誘電体セラミックスを備えた誘電体フィルタが組み込まれている。この誘電体セラミックスに求められる誘電特性としては、比誘電率εｒ，円柱共振器法（国際規格ＩＥＣ61338−１−３(1999)）により測定周波数
が3.5〜4.5ＧＨｚで測定され、マイクロ波誘電体において一般的に成立する（Ｑ値）×（測定周波数ｆ）＝一定の関係から、１ＧＨｚでの値に換算したＱｆ値および共振周波数の温度に対する変化を示す温度係数τｆがある。そして、誘電体フィルタへの要求特性の違いから、誘電体セラミックスに求められる比誘電率εｒは様々であるが、それぞれの比誘電率εｒにおいて、Ｑｆ値が高く、共振周波数の温度係数τｆの絶対値が小さいことが求められ、このような誘電体セラミックスとして、Ｌａ−Ａｌ−Ｃａ−Ｔｉ系などの希土類を含む材料が用いられている。しかしながら、最近の希土類原料の価格高騰から、希土類を含まず安価に作製することができ、誘電特性に優れた誘電体セラミックスが求められている。
【０００３】
そして、希土類を含まない誘電体セラミックスとしては、Ｚｒと、Ｔｉと、Ｍｇ，Ｃｏ，Ｚｎ，Ｎｉ，ＭｎからなるＡ群から選ばれた少なくとも一種の成分と、Ｎｂ，ＴａからなるＢ群から選ばれた少なくとも一種の成分の複合酸化物を主成分とし、さらに副成分として、Ｂａ，Ｓｒ，Ｃａ，Ｃｕ，Ｂｉ，ＷからなるＣ群から選ばれた少なくとも一種の成分を含むものが提案されていた（特許文献１参照）。
【先行技術文献】
【特許文献】
【０００４】
【特許文献１】特開平８−225369号公報
【発明の概要】
【発明が解決しようとする課題】
【０００５】
希土類を含まない誘電体セラミックスとして特許文献１が提案され、実施例に−25℃〜85℃における共振周波数の温度係数の小さい試料が示されているものの、今般の誘電体セラミックスにおいては、高いＱｆ値とともに、さらに広範囲な温度域、具体的には低温域（−40〜25℃）および高温域（25〜85℃）で共振周波数の温度係数τｆの絶対値が小さいことが求められている。また、広範囲な温度域において、安定した誘電特性が得られるように、各温度域における共振周波数の温度係数τｆの差が小さいことが求められている。
【０００６】
本発明は、上記課題を解決すべく案出されたものであり、材料に希土類を含むことなく38〜44の比誘電率を有する誘電体セラミックスを安価に作製することができ、誘電特性として、Ｑｆ値が高く、かつ広範囲な温度域における共振周波数の温度係数τｆが小さく、かつ低温域（−40〜25℃）および高温域（25〜85℃）で共振周波数の温度係数τｆの差（Δτｆ）の小さい誘電体セラミックスおよびこれを備える誘電体フィルタを提供することを目的とする。
【課題を解決するための手段】
【０００７】
本発明の誘電体セラミックスは、3組成式を、αＺｒＯ２・βＴｉＯ２・γＭｇＯ・δ
Ｎｂ２Ｏ５と表したとき、モル比α，β，γ，δがそれぞれ0.3200≦α≦0.5700，0.2800
≦β≦0.5300，0.0101≦γ≦0.0774，0.0199≦δ≦0.1526，α＋β＋γ＋δ＝１および0.5＜γ／δ≦１を満足し、前記組成式の成分100質量％に対して、ＣａをＣａＯ換算で0.01質量％を超え0.3質量％以下含むことを特徴とするものである。
【０００８】
また、本発明の誘電体フィルタは、上記構成の誘電体セラミックスと、該誘電体セラミックスと電磁界結合され、外部から電気信号が入力される入力端子と、前記誘電体セラミックスと電磁界結合されて前記誘電体セラミックスの共振周波数と対応した電気信号を選択的に出力する出力端子とを備えることを特徴とするものである。
【発明の効果】
【０００９】
本発明の誘電体セラミックスによれば、組成式を、αＺｒＯ２・βＴｉＯ２・γＭｇＯ・δＮｂ２Ｏ５と表したとき、モル比α，β，γ，δがそれぞれ0.3200≦α≦0.5700，0.2800≦β≦0.5300，0.0101≦γ≦0.0774，0.0199≦δ≦0.1526，α＋β＋γ＋δ＝１および0.5＜γ／δ≦１を満足し、前記組成式の成分100質量％に対して、ＣａをＣａＯ換算で0.01質量％を超え0.3質量％以下含むことにより、比誘電率が38〜44、Ｑｆ値が40000以上、−40〜25℃の低温域および25〜80℃の高温域にわたる広範囲な温度域において共振周波数の変化の小さい誘電体セラミックスとすることができる。また、材料に希土類を含んでいないことから、38〜44の比誘電率を有する誘電体セラミックスを安価に作製することができる。
【００１０】
また、本発明の誘電体フィルタによれば、本発明の誘電体セラミックスと、該誘電体セラミックスと電磁界結合され、外部から電気信号が入力される入力端子と、前記誘電体セラミックスと電磁界結合されて前記誘電体セラミックスの共振周波数と対応した電気信号を選択的に出力する出力端子とを備えることにより、本発明の誘電体セラミックスが、Ｑｆ値が高く、−40〜25℃の低温域から25〜80℃の高温域にわたる広範囲な温度域において共振周波数の変化が小さいことから、気温差の激しい場所においても安定して良好な性能を維持することができるので長期間にわたって信頼性の高い誘電体フィルタとすることができる。
【図面の簡単な説明】
【００１１】
【図１】本実施形態の誘電体フィルタの一例を示す断面図である。
【発明を実施するための形態】
【００１２】
以下に、本実施形態の誘電体セラミックスの一例について説明する。
【００１３】
本実施形態の誘電体セラミックスは、組成式を、αＺｒＯ２・βＴｉＯ２・γＭｇＯ・δＮｂ２Ｏ５と表したとき、モル比α，β，γ，δがそれぞれ0.3200≦α≦0.5700，0.2800≦β≦0.5300，0.0101≦γ≦0.0774，0.0199≦δ≦0.1526，α＋β＋γ＋δ＝１および0.5＜γ／δ≦１を満足し、この組成式の成分100質量％に対して、ＣａをＣａＯ換算で0.01質量％を超え0.3質量％以下含むものである。
【００１４】
本実施形態の誘電体セラミックスは、上述した構成を満たすものであることにより、比誘電率εｒが38〜44、Ｑｆ値が40000以上、−40〜25℃（以下、低温域という。）および25〜80℃（以下、高温域という。）の共振周波数の温度係数τｆの絶対値がそれぞれ30ｐ
ｐｍ／℃以下、低温域と高温域との共振周波数の温度係数τｆの差（以下、Δτｆという。）を２ｐｐｍ／℃以下とすることができる。なお、低温域と高温域との共振周波数の温度係数τｆの差であるΔτｆとは、低温域の共振周波数の温度係数τｆ１（以下、単にτｆ１ともいう。）から高温域の共振周波数の温度係数τｆ２（以下、単にτｆ２ともいう。）を差し引いて絶対値で示すものである。
【００１５】
ここで、誘電体セラミックスの誘電特性の測定方法および算出方法について説明する。比誘電率εｒについては、円柱共振器法（国際規格ＩＥＣ61338−１−３(1999)）に基づ
いて、3.5〜4.5ＧＨｚの周波数で測定された値である。また、Ｑｆ値は、マイクロ波誘電体において一般的に成立する（Ｑ値）×（測定周波数ｆ）＝一定の関係から、１ＧＨｚでの値に換算したものである。さらに、低温域および高温域のそれぞれの共振周波数の温度係数τｆは、−40〜80℃の温度範囲における共振周波数を測定し、25℃での共振周波数を基準にして算出する。Δτｆについては、τｆ１からτｆ２を差し引いて絶対値とする。
【００１６】
そして、比誘電率εｒが38〜44、Ｑｆ値が40000以上、低温域および高温域における共
振周波数の温度係数τｆの絶対値がそれぞれ30ｐｐｍ／℃以下とすることができるのは、前記組成式において、モル比α，β，γ，δがそれぞれ0.3200≦α≦0.5700，0.2800≦β≦0.5300，0.0101≦γ≦0.0774，0.0199≦δ≦0.1526，α＋β＋γ＋δ＝１，0.5＜γ／
δ≦１を満足していることによる。上述したモル比の数値範囲、または、γとδとの関係のいずれかを満足しない場合には、比誘電率εｒ、Ｑｆ値、共振周波数の温度係数τｆの数値のいずれかが上述した誘電特性を満たすことができない。特に、γ／δの値が0.5以
下であるときには、焼結させることが困難であり、得られたとしても比誘電率εｒが小さく、Ｑｆ値の低いものしか得ることができない。また、γ／δの値が１を超えるとＱｆ値は、低下していくため、0.5＜γ／δ≦１を満足していることが重要である。
【００１７】
また、上述した誘電特性に加えて、Δτｆを２ｐｐｍ／℃以下とすることができるのは、前記組成式の成分100質量％に対して、ＣａをＣａＯ換算で0.01質量％を超えて含むこ
とによる。これに対し、組成式の成分100質量％に対して、Ｃａの含有量がＣａＯ換算で0.01質量％以下では、Δτｆの値を２ｐｐｍ／℃以下とすることができない。なお、組成
式の成分100質量％に対してＣａの含有量がＣａＯ換算で0.3質量％を超えると、Δτｆの値は２ｐｐｍ／℃以下とすることができるものの、Ｑｆ値が低下するため、Ｃａの含有量は、ＣａＯ換算で0.01質量％を超え0.3質量％以下含むことが重要である。
【００１８】
ここで、Δτｆの値を２ｐｐｍ／℃以下とすることができる、すなわち広範囲な温度域において共振周波数の変化を小さくできる点については、理由は明らかではないが、Ｚｒ，Ｔｉ，Ｍｇ，Ｎｂの酸化物からなる主結晶にＣａＯが固溶することによって、共振周波数の温度に対する変化を抑えていると考えられる。
【００１９】
また、ＣａＯを含有させることにより、ＣａＯが焼結助剤として働き、焼結を促進させることができるので、焼成温度を下げることができ、焼成時に蒸発しやすい成分の蒸発を抑制することができる。そのため、調合組成と焼結体組成との差が小さくなり、所望の焼結体組成とするために、各成分の蒸発量を加味した調合組成とする必要が少なくなる。
【００２０】
また、本実施形態の誘電体セラミックスは、前記組成式におけるモル比α，β，γ，δがそれぞれ0.3700≦α≦0.4500，0.4300≦β≦0.4800，0.0330≦γ≦0.0580，0.0660≦δ≦0.1130，α＋β＋γ＋δ＝１および0.5008≦γ／δ≦0.5385を満足することが好ましい。上述したモル比の数値範囲およびγとδとの関係を満足するときには、比誘電率εｒが40〜43、Ｑｆ値が50000以上、低温域および高温域における共振周波数の温度係数τｆの
絶対値がそれぞれ６ｐｐｍ／℃以下とすることができる。
【００２１】
また、本実施形態の誘電体セラミックスは、Ｓｉ，Ａｌ，ＭｎおよびＣｕのうち少なくとも１種の酸化物を含み、酸化物の含有量が前記組成式の成分100質量％に対し、それぞ
れＳｉＯ２，Ａｌ２Ｏ３，ＭｎＯ２およびＣｕＯに換算した値の合計で0.005質量％以上0.2質量％以下であることが好ましい。これらの酸化物は、焼結助剤として働くので、さらに焼成温度を下げることができる。また、理由はあきらかではないが、酸化物の含有量が、前記組成式の成分100質量％に対し、それぞれＳｉＯ２，Ａｌ２Ｏ３，ＭｎＯ２および
ＣｕＯに換算した値の合計で0.005質量％以上0.2質量％以下であるときには、焼成温度ばらつきによる誘電特性の変化が小さいので、優れた誘電特性を示す誘電体セラミックスを安定して得ることが可能となる。また、これらを含まないときと焼成温度が同じであるときで比較すれば、磁器密度およびＱｆ値を高めることができるので、これらを含まないときと同等の磁器密度およびＱｆ値を得ようとすれば、焼成温度を下げることが可能となる。
【００２２】
なお、誘電体セラミックス中に含まれる各成分の含有量については、誘電体セラミックスの一部を粉砕し、得られた粉体を塩酸などの溶液に溶解した後、ＩＣＰ（Inductively Coupled Plasma）発光分光分析装置（島津製作所製：ＩＣＰＳ−8100）を用いて測定し、得られた各成分の金属量を酸化物換算することにより求めることができる。また、ここで求められたＺｒＯ２，ＴｉＯ２，ＭｇＯ，Ｎｂ２Ｏ５の値を用いて、それぞれの分子量からモル比を算出することができる。
【００２３】
また、本実施形態の誘電体セラミックスは、磁器密度が4.86ｇ／ｃｍ３以上であることが好ましい。磁器密度が4.86ｇ／ｃｍ３以上であれば、焼成後の研削加工時に欠けや割れなどが生じることの少ない機械的特性を有する誘電体セラミックスとなる。なお、この磁器密度については、ＪＩＳ  Ｒ  1634−1998に準拠して測定すればよい。
【００２４】
次に、本実施形態の誘電体セラミックスを備える誘電体フィルタの一例を示す断面図である図１に基づいて以下に説明する。
【００２５】
図１に示すように、本実施形態のＴＥモ−ド型の誘電体フィルタ１は、金属ケース２，入力端子３，出力端子４，誘電体セラミックス５および載置台６を有する。金属ケース２は、軽量なアルミニウム等の金属からなり、入力端子３および出力端子４は、金属ケース２の内壁の相対向する両側に設けられている。また、誘電体セラミックス５は、本実施形態の誘電体セラミックスからなる。そして、誘電体セラミックス５は、入力端子３と出力端子４の間に配置され、入力端子３および出力端子４とそれぞれ電磁界結合されている。このような、誘電体フィルタ１において、外部から電気信号が入力端子３に入力され、金属ケース２内で磁界が発生し、誘電体セラミックス５が特定の周波数で共振を起こして、この共振周波数に対応した電気信号が出力端子４から出力される。このように、誘電体フィルタ１は、誘電体セラミックスの共振周波数に対応した電気信号を選択的に出力することができる。
【００２６】
なお、ＴＥモードに限らず、ＴＭモード，ＴＥＭモードもしくは多重モードとしてもよい。また、誘電体フィルタ１の構成は上述した構成に限定されず、入力端子３および出力端子４を誘電体セラミックス５に直接設けてもよい。また、誘電体セラミックス５は、本実施形態の誘電体セラミックスからなる所定形状の共振媒体であるが、その形状は筒状体，直方体，立方体，板状体，円板，円柱，多角柱またはその他共振が可能な立体形状であればよい。また、入力される高周波信号の周波数は500ＭＨｚ〜500ＧＨｚ程度であり、共振周波数としては500ＭＨｚ〜10ＧＨｚ程度が実用上好ましい。
【００２７】
そして、本実施形態の誘電体フィルタ１は、比誘電率εｒが38〜44、Ｑｆ値が40000以
上、低温域および高温域における共振周波数の温度係数τｆの絶対値がそれぞれ30ｐｐｍ／℃以下、Δτｆの値が２ｐｐｍ／℃以下である本実施形態の誘電体セラミックスを備えていることから、気温差の激しい場所においても安定して良好な性能を維持することができるので、長期間にわたって信頼性の高い誘電体フィルタとすることができる。
【００２８】
次に、本実施形態の誘電体セラミックスの製造方法の一例について説明する。
【００２９】
まず、出発原料として高純度の酸化ジルコニウム（ＺｒＯ２）、酸化チタン（ＴｉＯ２）、酸化マグネシウム（ＭｇＯ）または炭酸マグネシウム（ＭｇＣＯ３）、酸化ニオブ（Ｎｂ２Ｏ５）、酸化カルシウム（ＣａＯ）を所望の割合となるように秤量後、純水とともにジルコニアボールなどを使用したボールミルに入れて、平均粒径が２μｍ以下となるまで１〜50時間の湿式混合および粉砕することにより１次原料を得る。
【００３０】
次に、この１次原料を乾燥後、1050℃以上1200℃以下の温度で１〜10時間仮焼し、ボールミル等により平均粒径が２μｍ以下、好ましくは平均粒径１μｍ以下となるまで湿式粉砕する。そして、ステンレス容器に移し、乾燥後、メッシュを通過させて仮焼粉体を得る。なお、仮焼については、1000℃程度でも可能であるが、本実施形態においては、仮焼温度を1050℃以上1200℃以下とすることにより、Ｚｒ，Ｔｉ，Ｍｇ，Ｎｂの酸化物からなる主結晶の合成度を高めている。なお、酸化カルシウム（ＣａＯ）については、前述のように仮焼前に添加しても良いが、仮焼後に添加しても良い。
【００３１】
また、Ｓｉ，Ａｌ，ＭｎおよびＣｕのうち少なくとも１種の酸化物を含ませるには、酸化珪素（ＳｉＯ２）、酸化アルミニウム（Ａｌ２Ｏ３）、炭酸マンガン（ＭｎＣＯ３）、酸化銅（ＣｕＯ）を用いればよく、これらは上記１次原料の仮焼後に添加するのが良い。
【００３２】
次に、仮焼粉体に所定量のＳｉ，Ａｌ，ＭｎおよびＣｕのうち少なくとも１種の酸化物、純水およびバインダを加えた後、ボールミル等により所定時間湿式混合した後、スプレードライヤで噴霧造粒して２次原料を得る。そして、この２次原料を用いて、金型プレス法，冷間静水圧プレス成形法，押出成形法等により任意の形状に成形して成形体を得る。そして、得られた成形体を大気雰囲気中1250℃以上1350℃以下の最高温度で30分〜10時間保持して焼成した後、必要に応じて研削加工を施すことにより、本実施形態の誘電体セラミックスを得ることができる。なお、仮焼後に、酸化カルシウム（ＣａＯ）を添加した場合には、焼成において最高温度の保持時間を３時間以上とすることが好ましい。
【００３３】
そして、上述した製造方法によって得られた本実施形態の誘電体セラミックスは、合成度を高めたＺｒ，Ｔｉ，Ｍｇ，Ｎｂの酸化物からなる主結晶に上述した量の酸化カルシウム（ＣａＯ）を固溶させることにより、誘電特性に優れた誘電体セラミックスとすることができる。
【００３４】
なお、本実施形態の誘電体セラミックスにおいて、Ｓｉ，Ａｌ，ＭｎおよびＣｕのうち少なくとも１種の酸化物を含み、酸化物の含有量が前記組成式の成分100質量％に対し、
それぞれＳｉＯ２，Ａｌ２Ｏ３，ＭｎＯ２およびＣｕＯに換算した値の合計で0.005質量
％以上0.2質量％以下含んでいるときには、磁器密度およびＱｆ値を高めることができる
ので、これらを含んでいないときと同等の磁器密度およびＱｆ値を得ようとすれば、焼成温度を下げることができ、製造コストの低減に繋がる。
【００３５】
そして、上記製造方法により作製された本実施形態の誘電体セラミックスは、誘電体セラミックスの共振周波数と対応した電気信号を選択的に出力するフィルタとして用いることができる。また、本実施形態の誘電体セラミックスは、共振器以外に、ＭＩＣ（Monolithic Integrated Circuit）用誘電体基板，誘電体導波路または積層型セラミックコンデ
ンサに使用することもできる。
【実施例１】
【００３６】
組成式を、αＺｒＯ２・βＴｉＯ２・γＭｇＯ・δＮｂ２Ｏ５と表したとき、モル比α，β，γおよびδの値と、ＣａＯの含有量を種々変更した試料を作製し、比誘電率εｒ，Ｑｆ値、共振周波数の温度係数τｆの測定およびΔτｆの算出を行なった。製造方法および特性測定方法の詳細を以下に説明する。
【００３７】
出発原料として、純度が99.5％以上の酸化ジルコニウム（ＺｒＯ２），酸化チタン（ＴｉＯ２），酸化マグネシウム（ＭｇＯ）および酸化ニオブ（Ｎｂ２Ｏ５）の各粉末を準備した。次に、誘電体セラミックスの組成が表１の割合（モル比）となるように各粉末を用いて秤量した。そして、秤量した酸化ジルコニウム（ＺｒＯ２），酸化チタン（ＴｉＯ２），酸化マグネシウム（ＭｇＯ）および酸化ニオブ（Ｎｂ２Ｏ５）を純水とともにジルコニアボール等を使用したボールミルに入れて、平均粒径が２μｍ以下となるまで湿式混合および粉砕することにより１次原料を得た。
【００３８】
次に、この１次原料を乾燥後、1100℃で２時間仮焼し、誘電体セラミックスにおける含有量が表１に示す含有量となるように、仮焼粉体100質量％に対して純度が99.5％以上の
酸化カルシウム（ＣａＯ）を秤量して添加し、ボールミルにより平均粒径が１μｍとなるまで湿式混合および粉砕した。そして、湿式混合および粉砕後のスラリーをステンレス容器に移し、乾燥後、メッシュを通過させて仮焼粉体を得た。
【００３９】
次に、仮焼粉体に純水を加え、ジルコニアボール等を使用したボールミルにより、湿式混合を行なった。次に、これに５質量％のバインダを加えてさらに混合し、スプレードライヤで噴霧造粒して２次原料を得た。
【００４０】
次に、この２次原料を用いて、金型プレス成形法によりφ20ｍｍ，高さが15ｍｍの円柱体の成形体を得た。そして、得られた成形体を大気中1300℃の焼成温度で２時間保持して、試料Ｎｏ．１〜26の誘電体セラミックスを得た。なお、これら試料は、焼成後に上下面と側面の一部に研磨加工を施し、アセトン中で超音波洗浄を行なった。
【００４１】
なお、試料Ｎｏ．21については、酸化カルシウム（ＣａＯ）を添加しないこと以外は上述した製造方法と同様の工程にて作製した。
【００４２】
そして、これら試料Ｎｏ．１〜26について、誘電特性を測定した。誘電特性は円柱共振器法（国際規格ＩＥＣ61338−１−３(1999)）により測定周波数3.5〜4.5ＧＨｚで比誘電
率εｒおよびＱｆ値を測定した。Ｑｆ値は、マイクロ波誘電体において一般的に成立する（Ｑ値）×（測定周波数ｆ）＝一定の関係から、１ＧＨｚでのＱｆ値に換算した。また、−40〜80℃の温度範囲における共振周波数を測定し、25℃での共振周波数を基準にして低温域（−40〜25℃）の共振周波数の温度係数τｆ１、高温域（25〜80℃）の共振周波数の温度係数τｆ２をそれぞれ算出した。さらに、Δτｆとして、τｆ１からτｆ２の値を差し引いて絶対値で示した。
【００４３】
なお、各試料の一部を粉砕し、得られた粉体を塩酸などの溶液に溶解した後、ＩＣＰ（Inductively Coupled Plasma）発光分光分析装置（島津製作所製：ＩＣＰＳ−8100）を用いて測定し、得られた各成分の金属量を酸化物換算し、酸化ジルコニウム（ＺｒＯ２），酸化チタン（ＴｉＯ２），酸化マグネシウム（ＭｇＯ）および酸化ニオブ（Ｎｂ２Ｏ５）のモル比と、これらの成分100質量％に対するＣａＯの含有量を算出した。結果を表１に
示す。
【００４４】
【表１】
2013006721.tif 000003
【００４５】
表１から、モル比α，β，γおよびδが、0.3200≦α≦0.5700，0.2800≦β≦0.5300，0.0101≦γ≦0.0774，0.0199≦δ≦0.1526，α＋β＋γ＋δ＝１および0.5＜γ／δ≦１
のいずれかを満足しない、試料Ｎｏ．１，７，８，13，14，20については、比誘電率εｒが38〜44の範囲外またはＱｆ値が40000未満であった。また、試料Ｎｏ．１，７，８，13
については、低温域および高温域の共振周波数の温度係数τｆの絶対値が30ｐｐｍ／℃を超えていた。
【００４６】
また、酸化カルシウム（ＣａＯ）を添加しなかった試料Ｎｏ．21およびＣａの含有量がＣａＯ換算で0.01質量％以下である試料Ｎｏ．22については、Δτｆの値が２ｐｐｍ／℃を超えていた。また、Ｃａの含有量がＣａＯ換算で0.3質量％を超える試料Ｎｏ．26につ
いては、Ｑｆ値が40000未満であった。
【００４７】
これに対し、モル比α，β，γおよびδが、0.3200≦α≦0.5700，0.2800≦β≦0.5300，0.0101≦γ≦0.0774，0.0199≦δ≦0.1526，α＋β＋γ＋δ＝１および0.5＜γ／δ≦
１を満足するとともに、組成式の成分100質量％に対してＣａをＣａＯ換算で0.01質量％
を超え0.3質量％以下含む試料Ｎｏ．２〜６，９〜12，15〜19，23〜25は、比誘電率εｒ
が38〜44、Ｑｆ値が40000以上、低温域および高温域それぞれにおける共振周波数の温度
係数τｆの絶対値が30ｐｐｍ／℃以下、Δτｆの値が２ｐｐｍ／℃以下であった。
【００４８】
以上の結果、本実施形態の誘電体セラミックスは、誘電体フィルタに備えれば、気温差の激しい場所においても安定して良好な性能を維持することができるので長期間にわたって信頼性の高い誘電体フィルタとできることがわかった。
【００４９】
また、組成式におけるモル比α，β，γ，δがそれぞれ0.3700≦α≦0.4500，0.4300≦β≦0.4800，0.0330≦γ≦0.0580，0.0660≦δ≦0.1130，α＋β＋γ＋δ＝１および0.5008≦γ／δ≦0.5385を満足する試料Ｎｏ．３〜５，10，11，16〜18，23〜25は、比誘電率εｒが40〜43、Ｑｆ値が50000以上、低温域および高温域それぞれにおける共振周波数の
温度係数τｆの絶対値が６ｐｐｍ／℃以下、Δτｆの値が２ｐｐｍ／℃以下であり、誘電特性にさらに優れる誘電体セラミックスとできることがわかった。
【実施例２】
【００５０】
次に、Ｓｉ，Ａｌ，ＭｎおよびＣｕのうち少なくとも１種の酸化物の含有量および焼成温度を異ならせた試料を作製し、磁器密度と、誘電特性として比誘電率εｒおよびＱｆ値の測定を行なった。なお、磁器密度については、ＪＩＳ  Ｒ1634−1998に準拠して測定し、比誘電率εｒおよびＱｆ値については、実施例１と同様の測定方法を用いて測定した。
【００５１】
試料の作製については、実施例１で作製した試料Ｎｏ．４を基準試料とし、試料Ｎｏ．27の1300℃焼成が試料Ｎｏ．４にあたる。試料Ｎｏ．28〜48については、試料Ｎｏ．４の作製時と同じ組成、同じ方法で仮焼まで行ない、誘電体セラミックスにおける含有量が表２に示す含有量となるように、酸化珪素（ＳｉＯ２）、酸化アルミニウム（Ａｌ２Ｏ３）、炭酸マンガン（ＭｎＣＯ３）、酸化銅（ＣｕＯ）を添加し、表２に示す焼成温度で焼成した。結果を表２に示す。
【００５２】
【表２】
2013006721.tif 000004
【００５３】
表２から、Ｓｉ，Ａｌ，ＭｎおよびＣｕうち少なくとも１種の酸化物を含み、酸化物の含有量が前記組成式の成分100質量％に対し、それぞれＳｉＯ２，Ａｌ２Ｏ３，ＭｎＯ２
およびＣｕＯに換算した値の合計で0.005質量％以上0.2質量％以下であることにより、焼成温度による誘電特性の変化が小さいため、優れた誘電特性を示す誘電体セラミックスを安定して得られることがわかった。また、試料Ｎｏ．27と焼成温度が同じであるときと比較すれば、磁器密度およびＱｆ値を向上することができ、試料Ｎｏ．27の各温度で焼成し
たときのそれぞれと同等の磁器密度およびＱｆ値を得ようとするときには、焼成温度を下げることが可能となることがわかった。
【符号の説明】
【００５４】
１：誘電体フィルタ
２：金属ケース
３：入力端子
４：出力端子
５：誘電体セラミックス
【図１】
2013006721.tif 000005